(57)【特許請求の範囲】
【請求項１】
ポリエステル、コポリエステルエーテル、および、コバルトカルボン酸塩から選択される酸化触媒、を含んでなる組成物であって、コポリエステルエーテルが亜鉛化合物並びにポリ（テトラメチレンエーテル）およびポリ（テトラメチレン−コ−アルキレンエーテル）よりなる群から選択される少なくとも１つのポリエーテル部分を含んでなり、
該組成物中にゲルマニウム原子とアンチモン原子との組合せを含まない、
前記組成物。
【請求項２】
該コポリエステルエーテルがポリ（エチレンオキシド）グリコール、ポリ（トリメチレンオキシド）グリコール、ポリ（テトラメチレンオキシド）グリコール、ポリ（ペンタメチレンオキシド）グリコール、ポリ（ヘキサメチレンオキシド）グリコール、ポリ（ヘプタメチレンオキシド）グリコール、ポリ（オクタメチレンオキシド）グリコールおよび環式エーテル単量体から誘導されるポリ（アルキレンオキシド）グリコール類よりなる群から選択されるポリ（アルキレンオキシド）グリコールのポリエーテル部分をさらに含んでなる請求項１の組成物。
【請求項３】
該ポリエーテル部分の分子量が２００ｇ／モル〜５０００ｇ／モルの範囲内である請求項１の組成物。
【請求項４】
該コポリエステルエーテルが全組成物の少なくとも０.５重量％の量で存在する請求項１の組成物。
【請求項５】
該コポリエステルエーテルが全組成物の０.５重量％〜１０重量％の量で存在する請求項１の組成物。
【請求項６】
該ポリエーテル部分が該コポリエステルエーテルの１５重量％〜９５重量％の量で存在する請求項１の組成物。
【請求項７】
該ポリエステルがポリエチレンテレフタレート、ポリエチレンナフタレート、ポリエチレンイソフタレート、ポリエチレンテレフタレートの共重合体、ポリエチレンナフタレートの共重合体、ポリエチレンイソフタレートの共重合体、およびそれらの混合物よりなる群から選択される少なくとも１員である請求項１の組成物。
【請求項８】
該ポリエステルがポリエチレンテレフタレートの共重合体である請求項７の組成物。
【請求項９】
該カルボン酸塩がネオデカン酸塩、オクタン酸塩、ステアリン酸塩、酢酸塩、ナフタル酸塩、乳酸塩、マレイン酸塩、アセチルアセトン酸塩、リノール酸塩、オレイン酸塩、パルミチン酸塩、および２−エチルヘキサン塩よりなる群から選択される請求項１の組成物。
【請求項１０】
該酸化触媒がステアリン酸コバルトおよび酢酸コバルトよりなる群から選択される少なくとも１員である請求項１の組成物。
【請求項１１】
該酸化触媒が全組成物の少なくとも１０ｐｐｍの量で存在する請求項１の組成物。
【請求項１２】
該亜鉛化合物が酸化亜鉛、水酸化亜鉛、亜鉛アルコキシド、脂肪族酸の亜鉛塩、酢酸亜鉛、シュウ酸亜鉛、クエン酸亜鉛、炭酸亜鉛、ハロゲン化亜鉛および亜鉛の錯化合物よりなる群から選択される請求項１の組成物。
【請求項１３】
該亜鉛化合物が酢酸亜鉛である請求項１の組成物。
【請求項１４】
添加剤をさらに含んでなる請求項１の組成物。
【請求項１５】
添加剤が熱安定剤、粘着防止剤、酸化防止剤、帯電防止剤、紫外線吸収剤、顔料、染料、充填剤、枝分かれ剤およびそれらの混合物よりなる群から選択される１員を含んでなる請求項１４の組成物。
【請求項１６】
請求項１の組成物を含んでなる製造製品。
【請求項１７】
製品がフィルム、シート、チューブ、パイプ、繊維、容器プリフォーム、ブロー成型品、熱成形製品および柔軟性バッグよりなる群から選択される請求項１６の製造製品。
【請求項１８】
製品が組成物の１つもしくはそれ以上の層を含んでなる請求項１６の製品。
【請求項１９】
ａ）亜鉛化合物の存在下でポリエステル前駆体をアルキレングリコールおよびポリ（アルキレンオキシド）グリコールとエステル化またはエステル交換してコポリエステルエーテルを製造し、ここでコポリエステルエーテルがポリ（テトラメチレンエーテル）およびポリ（テトラメチレン−コ−アルキレンエーテル）よりなる群から選択される少なくとも１つのポリエーテル部分を含んでなり、
ｂ）コポリエステルエーテルをポリエステルおよびコバルトカルボン酸塩から選択される酸化触媒と配合し、
ｃ）配合物を溶融して均質な配合物を製造し、そして
ｄ）溶融した配合物を冷却しそして切断して固体ペレットとする
ことを含んでなる酸素捕捉樹脂組成物を製造する方法であって、
該組成物中にゲルマニウム原子とアンチモン原子との組合せを含まない、
前記方法。
【請求項２０】
ポリエステル前駆体が純粋なテレフタル酸およびテレフタル酸ジメチルよりなる群から選択される請求項１９の方法。
【請求項２１】
アルキレングリコールがエチレングリコール、プロピレングリコールおよびブチレングリコールよりなる群から選択される請求項１９の方法
【請求項２２】
アルキレングリコールがエチレングリコールである請求項１９の方法。
【請求項２３】
該亜鉛化合物が酸化亜鉛、水酸化亜鉛、亜鉛アルコキシド、脂肪族酸の亜鉛塩、酢酸亜鉛、シュウ酸亜鉛、クエン酸亜鉛、炭酸亜鉛、ハロゲン化亜鉛および亜鉛の錯化合物よりなる群から選択される請求項１９の方法。
【請求項２４】
該亜鉛化合物が酢酸亜鉛である請求項１９の方法。
【請求項２５】
該カルボン酸塩がネオデカン酸塩、オクタン酸塩、ステアリン酸塩、酢酸塩、ナフタル酸塩、乳酸塩、マレイン酸塩、アセチルアセトン酸塩、リノール酸塩、オレイン酸塩、パルミチン酸塩、および２−エチルヘキサン塩よりなる群から選択される請求項１９の方法。
【請求項２６】
該酸化触媒がステアリン酸コバルトおよび酢酸コバルトよりなる群から選択される少なくとも１員である請求項１９の方法。
【請求項２７】
ａ）亜鉛化合物の存在下でポリエステル前駆体をアルキレングリコールおよびポリ（アルキレンオキシド）グリコールとエステル化またはエステル交換してコポリエステルエーテルを製造し、ここでコポリエステルエーテルがポリ（テトラメチレンエーテル）およびポリ（テトラメチレン−コ−アルキレンエーテル）よりなる群から選択される少なくとも１つのポリエーテル部分を含んでなり、
ｂ）コポリエステルエーテルをポリエステルおよびコバルトカルボン酸塩から選択される酸化触媒と配合して混合物を製造し、
ｃ）混合物を溶融し、そして
ｄ）混合物を含んでなる製品を製造する
ことを含んでなるポリエステル製品の気体透過性を減少する方法。
【請求項２８】
ポリエステル前駆体が純粋なテレフタル酸およびテレフタル酸ジメチルよりなる群から選択される請求項２７の方法。
【請求項２９】
アルキレングリコールがエチレングリコール、プロピレングリコールおよびブチレングリコールよりなる群から選択される請求項２７の方法。
【請求項３０】
アルキレングリコールがエチレングリコールである請求項２７の方法。
【請求項３１】
該亜鉛化合物が酸化亜鉛、水酸化亜鉛、亜鉛アルコキシド、脂肪族酸の亜鉛塩、酢酸亜鉛、シュウ酸亜鉛、クエン酸亜鉛、炭酸亜鉛、ハロゲン化亜鉛および亜鉛の錯化合物よりなる群から選択される請求項２７の方法。
【請求項３２】
該亜鉛化合物が酢酸亜鉛である請求項２７の方法。
【請求項３３】
該カルボン酸塩がネオデカン酸塩、オクタン酸塩、ステアリン酸塩、酢酸塩、ナフタル酸塩、乳酸塩、マレイン酸塩、アセチルアセトン酸塩、リノール酸塩、オレイン酸塩、パルミチン酸塩、および２−エチルヘキサン塩よりなる群から選択される請求項２７の方法。
【請求項３４】
該酸化触媒がステアリン酸コバルトおよび酢酸コバルトよりなる群から選択される少なくとも１員である請求項２７の方法。
【発明の詳細な説明】
【関連出願へのクロス−リファレンス】
【０００１】
本出願は２００９年１月２０日に出願された米国暫定出願第６１／１５４１６２号からの優先権を主張する。
【技術分野】
【０００２】
本発明は短い酸素捕捉誘導期を有する活性酸素気体バリアーを与えるコポリエステル−エーテル組成物および有機重合体組成物に関する。
【背景技術】
【０００３】
プラスチック物質、例えばポリエステル類、はそれらの比較的軽い重量、ガラスと比べて減少した破れ、および見込みのある比較的低い価格のためにガラスおよび金属包装物質を代替してきた。これらの用途のためのポリエステルのこの使用における１つの問題点はその相対的に高い気体透過性である。これが炭酸入りソフトドリンク類および酸素敏感性物質、例えばビールおよび果物ジュース類、の貯蔵寿命を制限する。包装された物質に関するより長い貯蔵寿命を有するという食品産業の目標に部分的に応じて、プラスチック物質、例えばポリエステル類、との混合物中での使用のための有機酸素捕捉物質が開発されてきた。
【０００４】
最近使用されている酸素捕捉物質の１つの使用方法は「能動（ａｃｔｉｖｅ）包装」の使用であり、そこでは酸素に対する製品の露呈を調節するように包装がある種の方法で改質される。１つの技術は酸素捕捉剤を包装構造自体の中に導入することを含む。そのような包装構造では、酸素捕捉物質は包装の少なくとも一部を構成する。これらの物質は製品を取り囲むかまたは包装内に漏出しうる閉鎖包装容積から酸素を除去し、それにより腐敗を抑制しそして食品製品の場合には鮮度を長期化させる。この包装構造で使用される酸素捕捉物質は低分子量オリゴマーを包含し、それらは重合体の骨格または側鎖のいずれかが酸素と反応する重合体または酸化可能な有機重合体の中に典型的に加えられる。包装構造で使用される普遍的な酸化可能な重合体はポリアミド、例えばＭＸＤ−６ナイロン、である。そのような酸素捕捉物質は典型的には適当な触媒、例えばコバルトの如き遷移金属触媒の有機または無機塩、と共に使用される。
【０００５】
特許文献１は熱可塑性重合体および遷移金属触媒と配合される酸素捕捉部分としてのポリエーテル類、例えばポリ（アルキレンオキシド）グリコール類−例えばポリテトラメチレンオキシドグリコール、を開示している。典型的には、コポリエステル−エーテル類はチタンアルコキシド触媒により触媒作用を受ける。包装が形成されてから酸素捕捉樹脂が酸素を捕捉し始めるのに要する時間を「酸素捕捉誘導期」と称する。特許文献１に教示された組成物は、ポリエステル類と配合された時に、延伸ブロー成型容器内で酸素を捕捉する前の長い酸素捕捉誘導期を有する。
【先行技術文献】
【特許文献】
【０００６】
【特許文献１】米国特許第６，４５５，６２０号明細書
【発明の概要】
【０００７】
包装製品に食品または飲料が充填された直後に酸素捕捉を開始するためには酸素捕捉樹脂が短い「酸素捕捉誘導期」を有することが望ましい。これは、食品または飲料自体が包装の頭部空間内の酸素または包装の壁を透過する酸素と反応しないようにするために望ましい。酸素捕捉誘導期を短かくして包装の中味が有意な時間にわたり酸素に露呈されない
ことが望ましい。酸素捕捉樹脂が包装の主要部分を構成する熱可塑性物質に加えられる時に最終的な包装製品が高度の透明性すなわち低い「ヘイズ」度を保有することも望ましい。
【０００８】
従って、単層包装物質内のポリエステルとの相容性配合物の中で使用して配合物から製造される製品が短い酸素捕捉誘導期を有しうるコポリエステル−エーテル類に関する要望が存在する。
【０００９】
本発明によると、ある種のコポリエステル−エーテル類を単層包装製品内のポリエステルとの相容性配合物の中で使用して配合物から製造される製品が短い酸素捕捉誘導期を有しうることが今回見出された。本発明はポリエステル、コポリエステルエーテル、および酸化触媒を含んでなる組成物に関し、ここでコポリエステルエーテルは亜鉛化合物並びにポリ（テトラメチレンエーテル）およびポリ（テトラメチレン−コ−アルキレンエーテル）よりなる群から選択される少なくとも１つのポリエーテル部分を含んでなる。本発明は組成物から製造される製品並びに組成物および製品を製造する方法にもさらに関する。
【発明の詳細な記述】
【００１０】
本発明はポリエステル、コポリエステルエーテル、および酸化触媒を含んでなる組成物により特徴づけることができ、ここでコポリエステルエーテルは亜鉛化合物並びにポリ（テトラメチレンエーテル）およびポリ（テトラメチレン−コ−アルキレンエーテル）よりなる群から選択される少なくとも１つのポリエーテル部分を含んでなる。コポリエステルエーテルはポリ（エチレンオキシド）グリコール、ポリ（トリメチレンオキシド）グリコール、ポリ（テトラメチレンオキシド）グリコール、ポリ（ペンタメチレンオキシド）グリコール、ポリ（ヘキサメチレンオキシド）グリコール、ポリ（ヘプタメチレンオキシド）グリコール、ポリ（オクタメチレンオキシド）グリコールおよび環式エーテル単量体から誘導されるポリ（アルキレンオキシド）グリコール類よりなる群から選択されるポリ（アルキレンオキシド）グリコールのポリエーテル部分をさらに含んでなりうる。
【００１１】
ポリ（テトラメチレン−コ−アルキレンエーテル）のアルキレンはＣ２〜Ｃ４、例えばエチレン、プロピレンおよびブチレン、であることができ、適切にはここでアルキレンはエチレンまたはポリ（テトラメチレン−コ−エチレンエーテル）である。ポリエーテル部分の分子量は約２００ｇ／モル〜約５０００ｇ／モル、例えば約１０００ｇ／モル〜約３０００ｇ／モル、の範囲内でありうる。ポリエーテル部分中のアルキレンオキシドのモル％は約１０モル％〜約９０モル％、例えば約２５モル％〜約７５モル％または約４０モル％〜約６０モル％、の範囲内でありうる。コポリエステルエーテルの製造における使用のためには、ポリエーテル部分の末端基はヒドロキシル、例えばポリ（テトラメチレンオキシド）グリコールまたはポリ（テトラメチレン−コ−アルキレンオキシド）グリコール、であり、それは例えばポリ（テトラメチレン−コ−エチレンオキシド）グリコールまたはポリ（テトラメチレン−コ−プロピレンオキシド）グリコールでありうる。
【００１２】
最終的組成物中のコポリエステルの合計量は組成物から製造される製品の所望する酸素捕捉性能を与えるように選択される。コポリエステルエーテルの量は全組成物の少なくとも約０．５重量％、または全組成物の約０．５重量％〜約１０重量％、例えば全組成物の約１．０重量％〜約５．０重量％もしくは約１．５重量％〜約３．０重量％、の範囲内でありうる。コポリエステルエーテルはポリエステルと物理的に配合することができる。或いは、ポリ（アルキレンオキシド）グリコールをポリエステルと共重合することもできる。
【００１３】
エタングリコール、ブタンジオールまたはプロパンジオールを他のグリコールとして使用して、コポリエステルエーテル類はポリエーテル部分をコポリエステルエーテルの約１
５重量％〜９５重量％の、例えばコポリエステルエーテルの約２５重量％〜約７５重量％または約３０重量％〜約７０重量％の、範囲内で含有できる。酸化防止剤を重合中に加えてエステル−エーテル部分の分解を抑制しうる。
【００１４】
コポリエステルエーテル類はジカルボン酸のジアルキルエステルとのエステル交換により製造できる。エステル交換工程中にジカルボン酸類のジアルキルエステル類は触媒としての亜鉛化合物の存在下で１種もしくはそれ以上のグリコール類とのエステル交換を受ける。例えば亜鉛の酸化物、水酸化物、アルコキシド、脂肪族酸塩、シュウ酸塩、クエン酸塩、炭酸塩、ハロゲン化物または錯化合物の如き化合物、例えば酢酸亜鉛、を使用することができる。コポリエステル−エーテル中の元素状亜鉛の適量はコポリエステル−エーテルの重量の約３５〜約１００ｐｐｍ、例えば約４０−８０ｐｐｍ、でありうる。ポリ（アルキレンオキシド）グリコール類はこれらのエステル化工程中にこれらのグリコール類の一部を置換する。ポリ（アルキレンオキシド）グリコール類は出発原料物質と共に加えるかまたはエステル化後に加えることができる。いずれの場合にも、単量体およびオリゴマー混合物は高められた温度および１気圧またはそれより高い圧力において操作される１つもしくはそれ以上の連続する反応器の中で連続的に製造することができる。或いは、単量体およびオリゴマー混合物を１つもしくはそれ以上のバッチ反応器の中で製造することもできる。バッチ工程では、単量体テレフタル酸ビスヒドロキシ（ＢＨＥＴ）を含んでなる単量体ヒールをエステル交換反応器の中に残して次のバッチのエステル化を助けることができる。これらの反応に適する条件は約１８０℃〜２５０℃の温度および約１バール〜４バールの圧力である。
【００１５】
次に、コポリエステルエーテル単量体およびオリゴマーの混合物は溶融相重縮合を受けて低分子量前駆体重合体を製造する。前駆体は高められた温度において操作される連続する１つもしくはそれ以上の反応器の中で製造される。過剰のグリコール類、水、および他の反応生成物の除去を促進するために、重縮合反応器は真空下で操作される。重縮合反応用の触媒はアンチモン、ゲルマニウム、錫、チタンおよびアルミニウムの化合物を包含し、チタン化合物が好ましい。元素状Ｔｉの適量は約２０〜約６０ｐｐｍ、例えば約２５〜３５ｐｐｍ、でありうる。重縮合用の反応条件は（ｉ）約２９０℃より低い、またはコポリエステルエーテルの融点より約１０℃より高い温度、および（ｉｉ）重合が進行するにつれて減少する、約０．０１バールより低い圧力を包含しうる。このコポリエステルエーテルは高められた温度および１気圧より低い圧力で操作される連続する１つもしくはそれ以上の反応器の中で連続的に製造することができる。或いは、このコポリエステルエーテルは１つもしくはそれ以上のバッチ反応器の中で製造することができる。溶融相重合後の固有粘度は約０．５ｄｌ／ｇ〜約１．５ｄｌ／ｇの範囲内でありうる。
【００１６】
溶融したコポリエステルエーテルをダイを通して押し出した後に、ストランドを冷水浴の中で冷却しそして切断してペレットとする。これらのペレットを製品を製造するための押し出し機の中に直接供給することができ、または所望する分子量が得られるまで通常条件において固体状態でありうる。
【００１７】
本発明で使用されるポリエステル類は少なくとも６５モル％、例えば少なくとも６５モル％〜少なくとも９５モル％または少なくとも９５モル％、のテレフタル酸またはＣ１−Ｃ４ジアルキルテレフタレートを含んでなる二酸またはジエステル、と少なくとも６５モル％、例えば少なくとも６５モル％〜少なくとも９５モル％または少なくとも９５モル％、のエチレングリコールを含んでなるジオール成分との反応から製造することができる。二酸成分はテレフタル酸であることができそしてジオール成分はエチレングリコールであることができ、それによりポリエチレンテレフタレート（ＰＥＴ）を製造する。全ての二酸成分に関するモル百分率は合計で１００モル％であり、そして全てのジオール成分に関するモル百分率は合計で１００モル％である。
【００１８】
ポリエステル成分がエチレングリコール以外の１種もしくはそれ以上のジオール成分により変更される場合には、記述されるポリエステルの適するジオール成分は１，４−シクロヘキサンジメタノール、１，２−プロパンジオール、１，４−ブタンジオール、２，２−ジメチル−１，３−プロパンジオール、２−メチル−１，３−プロパンジオール（２ＭＰＤＯ）、１，６−ヘキサンジオール、１，２−シクロヘキサンジオール、１，４−シクロヘキサンジオール、１，２−シクロヘキサンジメタノール、１，３−シクロヘキサンジメタノール、２，２，４，４−テトラメチル−１，３−シクロブタンジオールまたは連鎖中に１個もしくはそれ以上の酸素原子を含有するジオール類、例えば、ジエチレングリコール、トリエチレングリコール、ジプロピレングリコール、トリプロピレングリコールまたはそれらの混合物、から選択できる。ジオール類は２〜１８個の炭素原子、例えば２〜８個の炭素原子、を含有しうる。脂環式ジオール類はそれらのシスもしくはトランス立体配置で、または両方の形態の混合物として使用しうる。変更ジオール成分は１，４−シクロヘキサンジメタノールもしくはジエチレングリコール、またはこれらの混合物でありうる。
【００１９】
ポリエステル成分がテレフタル酸以外の１種もしくはそれ以上の酸成分により変更される場合には、線状ポリエステルの適する酸成分（脂肪族、脂環式、または芳香族ジカルボン酸類）はイソフタル酸、５−スルホイソフタル酸、１，４−シクロヘキサンジカルボン酸、１，３−シクロヘキサンジカルボン酸、琥珀酸、グルタル酸、アジピン酸、セバシン酸、１，１２−ドデカンジオン酸、２，６−ナフタレンジカルボン酸、二安息香酸、またはこれらの混合物などから選択できる。重合体製造においては、それらの官能性酸誘導体、例えばジカルボン酸のジメチル、ジエチル、またはジプロピルエステル、を使用することができる。これらの酸類の無水物または酸ハロゲン化物も実際に可能なら使用できる。これらのジカルボン酸変更物質は一般的にテレフタル酸と比べて結晶化速度を遅延させる。本発明で使用できるポリエステルはＰＥＴおよびイソフタル酸もしくは５−スルホイソフタル酸またはこれらの混合物の共重合体である。一般的に、イソフタル酸および５−スルホイソフタル酸の合計は共重合体の約１モル％〜約１０モル％、または約１．５モル％〜６モル％で存在しうる。
【００２０】
テレフタル酸（もしくはテレフタル酸ジメチル）およびエチレングリコールから製造されるポリエステルまたは上記の変更されたポリエステルの他に、本発明は１００％の芳香族二酸、例えば２，６−ナフタレンジカルボン酸もしくは二安息香酸、またはそれらのジエステル類、および少なくとも８５モル％のこれらの芳香族二酸／ジエステルを上記共単量体のいずれかと反応させることにより製造される変更ポリエステルの使用も包含しうる。
【００２１】
本発明のポリエステルはポリエチレンテレフタレート、ポリエチレンナフタレート、ポリエチレンイソフタレート、ポリエチレンテレフタレートの共重合体、ポリエチレンナフタレートの共重合体、ポリエチレンイソフタレートの共重合体またはそれらの混合物から選択される少なくとも１員であることができ、例えばポリエステルはポリエチレンテレフタレートの共重合体、例えばポリ（エチレンテレフタレート−コ−エチレンイソフタレート）またはポリ（エチレンテレフタレート−コ−エチレン５−スルホイソフタレート）、でありうる。
【００２２】
適する酸化触媒はコポリエステルエーテルの酸化を活性化または促進する遷移金属触媒を包含する。遷移金属は周期表の第一、第二または第三遷移列から選択される金属との遷移金属塩の形態でありうる。適する遷移金属はコバルト、銅、ロジウム、ルテニウム、パラジウム、タングステン、オスミウム、カドミウム、銀、タンタル、ハフニウム、バナジウム、チタン、クロム、ニッケル、亜鉛、マンガンおよびそれらの混合物を包含する。金
属用の適する対イオンはカルボン酸塩、例えばネオデカン酸塩、オクタン酸塩、ステアリン酸塩、酢酸塩、ナフタル酸塩、乳酸塩、マレイン酸塩、アセチルアセトン酸塩、リノール酸塩、オレイン酸塩、パルミチン酸塩、２−エチルヘキサン塩、酸化物、ホウ化物、炭酸塩、塩化物、二酸化物、水酸化物、硝酸塩、燐酸塩、硫酸塩、珪酸塩またはそれらの混合物を包含するが、それらに限定されない。例えば、ステアリン酸コバルトおよび酢酸コバルトが本発明で使用できる酸化触媒である。酸素捕捉の触媒作用において有効である触媒の量、例えば全組成物の少なくとも約１０ｐｐｍまたは全組成物の約２５ｐｐｍ〜約５００ｐｐｍ、例えば全組成物の約５０ｐｐｍ〜約２５０ｐｐｍもしくは約５０ｐｐｍ〜約１００ｐｐｍ、を使用できる。酸化触媒は重合中に加えることもできまたはポリエステルをコポリエステルエーテルと配合することにより製造される製品の製造中に加えうるポリエステルベースマスターバッチとして混和することもできる。
【００２３】
亜鉛化合物は酸化亜鉛、水酸化亜鉛、亜鉛アルコキシド、亜鉛の脂肪族酸塩、酢酸亜鉛、シュウ酸亜鉛、クエン酸亜鉛、炭酸亜鉛、ハロゲン化亜鉛および亜鉛の錯化合物から選択でき、例えば亜鉛化合物は酢酸亜鉛でありうる。亜鉛化合物は全組成物の約４０ｐｐｍ〜約１００ｐｐｍ、例えば全組成物の約５０ｐｐｍ〜約８０ｐｐｍ、の量で存在することができる。
【００２４】
本発明の組成物は添加剤をさらに含んでなりうる。添加剤は熱安定剤、粘着防止剤、酸化防止剤、帯電防止剤、紫外線吸収剤、トナー類（例えば顔料および染料）、充填剤、枝分かれ剤、または他の典型的な剤でありうる。例えば、添加剤は熱安定剤、粘着防止剤、酸化防止剤、帯電防止剤、紫外線吸収剤、顔料、染料、充填剤、枝分かれ剤およびそれらの混合物よりなる群から選択される少なくとも１員でありうる。添加剤は組成物に一般的には重縮合反応中にまたは終点近くで加えることができる。添加剤の導入のための普遍的なシステムを使用して所望する結果を得ることができる。
【００２５】
本発明の他の態様は上記の組成物を含んでなる製品である。適する製品はフィルム、シート、チューブ、パイプ、繊維、容器プリフォーム、ブロー成型品、例えば硬質容器、熱成形製品、柔軟性バッグなどおよびそれらの組み合わせを包含するが、それらに限定されない。製品は上記の組成物の１つもしくはそれ以上の層を含んでなりうる。典型的な硬質および半硬質製品はプラスチック、紙もしくはボール紙カートンまたは瓶、例えばジュース、牛乳、ソフトドリンク、ビールおよびスープ容器、熱成形トレーまたはコップ、から製造することができる。さらに、そのような製品の壁は材料の複数層をしばしば含んでなる。本発明はこれらの層の１つ、幾つか、または全てにおいて使用できる。
【００２６】
本発明の他の態様はａ）亜鉛化合物の存在下でポリエステル前駆体をアルキレングリコールおよびポリ（アルキレンオキシド）グリコールとエステル化またはエステル交換してコポリエステルエーテルを製造し、ここでコポリエステルエーテルがポリ（テトラメチレンエーテル）およびポリ（テトラメチレン−コ−アルキレンエーテル）よりなる群から選択される少なくとも１つのポリエーテル部分を含んでなり、ｂ）コポリエステルエーテルをポリエステルおよび酸化触媒と配合し、ｃ）配合物を溶融して均質な配合物を製造し、そしてｄ）溶融した配合物を冷却しそして切断して固体ペレットとすることを含んでなる酸素捕捉物質を製造する方法である。ポリエステル前駆体は純粋なテレフタル酸およびテレフタル酸ジメチルよりなる群から選択できる。アルキレングリコールはエチレングリコール、プロピレングリコールおよびブチレングリコールよりなる群、例えばエチレングリコール、から選択できる。亜鉛化合物は酸化亜鉛、水酸化亜鉛、亜鉛アルコキシド、脂肪族酸の亜鉛塩、酢酸亜鉛、シュウ酸亜鉛、クエン酸亜鉛、炭酸亜鉛、ハロゲン化亜鉛および亜鉛の錯化合物よりなる群、例えば酢酸亜鉛、から選択できる。酸化触媒はｉ）コバルト、銅、ロジウム、ルテニウム、パラジウム、タングステン、オスミウム、カドミウム、銀、タンタル、ハフニウム、バナジウム、チタン、クロム、ニッケル、亜鉛、マンガンお
よびそれらの混合物よりなる群から選択される少なくとも１員を含んでなる金属、並びにｉｉ）カルボン酸塩、酸化物、ホウ化物、炭酸塩、塩化物、二酸化物、水酸化物、硝酸塩、燐酸塩、硫酸塩、珪酸塩およびそれらの混合物よりなる群から選択される少なくとも１員を含んでなる対イオンを含んでなる遷移金属塩でありうる。カルボン酸塩はネオデカン酸塩、オクタン酸塩、ステアリン酸塩、酢酸塩、ナフタル酸塩、乳酸塩、マレイン酸塩、アセチルアセトン酸塩、リノール酸塩、オレイン酸塩、パルミチン酸塩、および２−エチルヘキサン塩よりなる群から選択できる。例えば、酸化触媒はステアリン酸コバルトおよび酢酸コバルトよりなる群から選択される少なくとも１員でありうる。
【００２７】
本発明の他の態様はａ）亜鉛化合物の存在下でポリエステル前駆体をアルキレングリコールおよびポリ（アルキレンオキシド）グリコールとエステル化またはエステル交換してコポリエステルエーテルを製造し、ここでコポリエステルエーテルがポリ（テトラメチレンエーテル）およびポリ（テトラメチレン−コ−アルキレンエーテル）よりなる群から選択される少なくとも１つのポリエーテル部分を含んでなり、ｂ）コポリエステルエーテルをポリエステルおよび酸化触媒と配合して混合物を製造し、ｃ）混合物を溶融し、そしてｄ）混合物を含んでなる製品を製造することを含んでなるポリエステル製品の気体透過性を減少する方法である。ポリエステル前駆体は純粋なテレフタル酸およびテレフタル酸ジメチルよりなる群から選択できる。アルキレングリコールはエチレングリコール、プロピレングリコールおよびブチレングリコールよりなる群、例えばエチレングリコール、から選択できる。亜鉛化合物は酸化亜鉛、水酸化亜鉛、亜鉛アルコキシド、脂肪族酸の亜鉛塩、酢酸亜鉛、シュウ酸亜鉛、クエン酸亜鉛、炭酸亜鉛、ハロゲン化亜鉛および亜鉛の錯化合物よりなる群、例えば酢酸亜鉛、から選択できる。酸化触媒はｉ）コバルト、銅、ロジウム、ルテニウム、パラジウム、タングステン、オスミウム、カドミウム、銀、タンタル、ハフニウム、バナジウム、チタン、クロム、ニッケル、亜鉛、マンガンおよびそれらの混合物よりなる群から選択される少なくとも１員を含んでなる金属、並びにｉｉ）カルボン酸塩、酸化物、ホウ化物、炭酸塩、塩化物、二酸化物、水酸化物、硝酸塩、燐酸塩、硫酸塩、珪酸塩およびそれらの混合物よりなる群から選択される少なくとも１員を含んでなる対イオンを含んでなる遷移金属塩でありうる。カルボン酸塩はネオデカン酸塩、オクタン酸塩、ステアリン酸塩、酢酸塩、ナフタル酸塩、乳酸塩、マレイン酸塩、アセチルアセトン酸塩、リノール酸塩、オレイン酸塩、パルミチン酸塩、および２−エチルヘキサン塩よりなる群から選択できる。例えば、酸化触媒はステアリン酸コバルトおよび酢酸コバルトよりなる群から選択される少なくとも１員でありうる。
【００２８】
試験工程
１．固有粘度
コポリエステル−エーテルの固有粘度はＡＳＴＭ  Ｄ  ４６０３に従い溶媒としてｍ−クレゾールを用いて測定された。
【００２９】
２．瓶の酸素透過性
周囲相対湿度、１気圧、および２３℃における瓶試料の酸素流束をＭｏｃｏｎ  Ｏｘ−Ｔｒａｎ  ｍｏｄｅｌ  ２／６０（モコン・ミネアポリス（ＭＯＣＯＮ  Ｍｉｎｎｅａｐｏｌｉｓ）、ミネソタ州）を用いて測定した。９８％窒素と２％水素との混合物を担持気体として使用し、そして周囲空気（２０．９％酸素）を試験気体として使用した。試験前に、標本を装置内部の窒素の中で２４時間にわたりコンディショニングして痕跡量の大気酸素を除去した。定常な基準線が得られるまでコンディショニングは続けられ、そこで酸素流束を１％以内ずつ４５分間のサイクルで変動させた。酸素流束が１％以内ずつ４５分間の試験サイクル中に変動させる定常状態に流束が達する時に試験が終了した。酸素透過性結果を測定しそしてｃｍ３／包装／日数として記録する。バリアー改良因子すなわち「ＢＩＦ」を測定するために、酸素捕捉剤を含有しない対照瓶を試験瓶と同時に同一条件下で測定する。対照瓶の酸素透過性を試験瓶の酸素透過性により割り算することによりＢＩ
Ｆを計算する。酸素捕捉開始前の誘導期の測定を容易にするために、１０．０ＸのＢＩＦ値を使用する。これは、この試験瓶が対照瓶の１０％より多くない酸素に対する透過速度を有することを意味する。
【００３０】
３．瓶壁ヘイズ
瓶壁のヘイズをＨｕｎｔｅｒ  Ｌａｂ  ＣｏｌｏｒＱｕｅｓｔ  ＩＩ計器を用いて測定した。Ｄ６５光源をＣＩＥ  １９６４  １０°標準観測器と共に使用した。ヘイズはＣＩＥ  Ｙ全透過に対するＣＩＥ  Ｙ拡散透過率の百分率として定義される。断らない限り、％ヘイズは０．２５ｍｍの厚さを有する延伸ブロー成型瓶の側壁上で測定される。
【００３１】
４．元素含有量
粉砕された重合体試料の元素含有量はＡｔｏｍ  Ｓｃａｎ  １６  ＩＣＰ発光分光写真器を用いて測定された。試料をエタノールアミン中での加熱により溶解させ、そして冷却時に、蒸留水を加えてテレフタル酸を結晶化させた。溶液を遠心し、そして上澄み液を分析した。分析下の試料からの原子発光と既知の元素状イオン濃度の溶液のものとの比較を使用して重合体試料中に保有される元素の実験値を測定した。この方法を使用して組成物中のコバルトおよび亜鉛濃度を測定する。
【実施例】
【００３２】
実施例１（比較例）
ＤＭＴ、モル過剰のエチレングリコールおよびエステル交換触媒としてのチタン酸テトラ−ｎ−ブチル（Ｔｙｚｏｒ(R)、デュポン（ＤｕＰｏｎｔ）、米国）（５０ｐｐｍのＴｉ）をコンデンサー、還流カラムおよびスタラーを装備した反応器に充填した。エステル交換中に連続的に攪拌された物質を、除去されたメタノールの量により証明されるエステル交換が完了するまで、大気圧下で１６０−２３０℃の温度に加熱した。混合物をオートクレーブに移し、最終的な重合体重量の５０重量％に相当する１４００ｇ／モルの数平均分子量を有するポリ（テトラメチレンオキシド）グリコールを重縮合触媒としてのＶｅｒｔｅｃ(R)ＡＣ４２０（ジョンソン・マテイ（Ｊｏｈｎｓｏｎ  Ｍａｔｈｅｙ）、米国）（３０ｐｐｍのＴｉ）と一緒に加えた。オートクレーブ圧力を０.３ｍｍＨｇ以下に低下させ、そして次に温度を２５０℃に上昇させた。スタラーアンペア数により測定される必要溶融粘度に合致するまで、重合中に連続的に攪拌された混合物をこの温度に保った。反応器を窒素でわずかに加圧しそして生成物を冷却水の中に押し出した。重合体ストランドが冷えた後に、それをシアー−ベイ（Ｓｃｈｅｅｒ−ｂａｙ）造粒器で造粒した。コポリエステル−エーテルの固有粘度は約１.２ｄｌ／ｇであった。樹脂（２重量％）を乾燥し、乾燥したベースポリエステル２３００Ｋ樹脂（インビスタ・ポリエステル・アンド・レジンズ（Ｉｎｖｉｓｔａ  Ｐｏｌｙｅｓｔｅｒ  ＆  Ｒｅｓｉｎｓ）、米国、この樹脂はテレフタル酸と０.２重量％の５−スルホイソフタル酸をナトリウム塩として含有するエチレングリコールの標準的なアンチモンで触媒作用を受ける直接的エステル化、その後のステアリン酸コバルト（７５ｐｐｍのコバルト）の添加に基づく）と配合しそして射出成型してプリフォームとした。プリフォームを５００ｍｌの２４ｇ瓶に延伸ブロー成型した。これらの瓶の酸素透過性およびヘイズを測定した。ＢＩＦ結果は表１に示され、そして％ヘイズは表２に示される。
【００３３】
実施例２（比較例）
標準的なポリエステル樹脂（インビスタタイプ２２０１）および酢酸亜鉛二水和物（１．５重量％）を混和して４５４５ｐｐｍの亜鉛元素レベルを与えることによりＰＥＴ／酢酸亜鉛マスターバッチを製造した。
【００３４】
実施例１からのコポリエステル−エーテルをこの酢酸亜鉛のマスターバッチと配合して７５ｐｐｍの亜鉛含有量を与えた。この乾燥した配合物（２重量％）を２３００Ｋポリエ
ステル樹脂と配合し、そして押し出してプリフォームとした。プリフォームを５００ｍｌの２４ｇ瓶に延伸ブロー成型した。これらの瓶の酸素透過性およびヘイズを測定した。ＢＩＦ結果は表１に示され、そして％ヘイズは表２に示される。
【００３５】
実施例３
酢酸亜鉛（７０ｐｐｍのＺｎ）をＴｙｚｏｒ  Ｔｉ触媒の代わりにエステル交換触媒として使用したこと以外は実施例１の方法を使用してコポリエステル−エーテルを製造した。これらの瓶の酸素透過性およびヘイズを測定した。ＢＩＦ結果は表１に示され、そして％ヘイズは表２に示される。
【００３６】
実施例４（比較例）
ＰＴＭＥＧ（ポリテトラメチレンエーテルグリコール）を５０モル％のエチレンオキシド部分を含有する２０００ｇ／モルの分子量を有する５６重量％のポリ（テトラメチレン−コ−エチレンオキシド）グリコールで置換して実施例１を繰り返した。エステル交換反応後に、さらに５００ｐｐｍの酸化防止剤（Ｅｔｈａｎｏｘ(R)３３０、アルベマール・コーポレーション（Ａｌｂｅｍａｒｌｅ  Ｃｏｒｐ．）、米国）を加えた。瓶の酸素透過性を測定しそしてＢＩＦ結果は表１に示される。
【００３７】
実施例５
ＰＴＭＥＧを５０モル％のエチレンオキシド部分を含有する２０００ｇ／モルの分子量を有する５６重量％のポリ（テトラメチレン−コ−エチレンオキシド）グリコールで置換して実施例３を繰り返した。エステル交換反応後に、さらに５００ｐｐｍの酸化防止剤（Ｅｔｈａｎｏｘ(R)３３０）を加えた。瓶の酸素透過性を測定しそしてＢＩＦ結果は表１に示される。
【００３８】
実施例６
酸化防止剤を添加せずに、実施例５を繰り返した。瓶の酸素透過性を測定しそしてＢＩＦ結果は表１に示される。
【００３９】
実施例７
エステル交換触媒としての４０ｐｐｍのＺｎおよび重縮合触媒としての５５ｐｐｍのＴｉを用いて実施例３を繰り返した。エステル交換反応後に、さらに１００ｐｐｍの酸化防止剤（Ｅｔｈａｎｏｘ(R)３３０）を加えた。瓶の酸素透過性を測定しそしてＢＩＦ結果は表１に示される。
【００４０】
実施例８
エステル交換触媒としての４５ｐｐｍのＺｎおよび重縮合触媒としての３０ｐｐｍのＴｉを用いて実施例７を繰り返した。瓶の酸素透過性を測定しそしてＢＩＦ結果は表１に示される。
【００４１】
【表１】
0005779507.tif 000002
【００４２】
亜鉛化合物をエステル交換触媒として使用する本発明の実施例（３、５−８）はチタンエステル交換触媒を使用する比較例（１、２および４）よりはるかに短い酸素捕捉誘導期を有する。さらに、表２に示されるように許容可能な瓶側壁のヘイズがある。
【００４３】
【表２】
0005779507.tif 000003
【００４４】
本発明はその具体的な態様と共に記述されてきたが、以上の記述に照らして当業者には多くの変法、改変、および変動が明らかであろう。従って、全てのそのような変法、改変、および変動は添付された特許請求の範囲の精神および広い範囲に包括されることが意図される。